(57)【特許請求の範囲】
【請求項１】
一般式（１）で表されるジオールと炭酸ジエステルを溶融法により重合してポリカーボネートを製造する方法において、原料の仕込みモル比（前記炭酸ジエステル／ジオール）が０．９３以上０．９７以下であって、重合反応時に圧力を１３３．３２２Ｐａ以下まで減圧することを特徴とするポリカーボネートの製造方法。
【化１】
0005593865.tif 000004
（式中、Ｒ１及びＲ２はそれぞれ独立に水素またはメチル基を示す。）
【請求項２】
ポリカーボネートの残留フェノールが５００ｐｐｍ以下であり、ＭＦＲ（メルトフローレート）が１０〜８０である請求項１記載のポリカーボネートの製造方法。
【請求項３】
請求項１又は２のいずれかに記載の製造方法により製造されたポリカーボネートを使用する成形品。
【請求項４】
請求項１又は２のいずれかに記載の製造方法により製造されたポリカーボネートを使用する光学レンズ。
【発明の詳細な説明】
【技術分野】
【０００１】
本発明は、色相に優れたポリカーボネート樹脂の製造方法に関するものである。
【背景技術】
【０００２】
ポリカーボネートは、２，２−ビス（４−ヒドロキシフェニル）プロパン（以下、ＢＰＡと記す）等の芳香族ジヒドロキシ化合物とホスゲンとを酸結合剤の存在下、界面重合させる方法、或いはＢＰＡと芳香族炭酸ジエステルをエステル交換触媒存在下、溶融重合する方法によって製造され、その耐衝撃性等の優れた機械的特性と、優れた耐熱性、透明性を併せ持つことから様々な分野で用いられており、光学材料としては、各種レンズ、プリズム、光ディスク基板などに利用されている。
【０００３】
しかしながら、芳香族ジヒドロキシ化合物としてＢＰＡだけを用いてなるポリカーボネートは、光弾性定数が大きく、溶融流動性が比較的悪いために成形品の複屈折が大きくなるため、広く光記録材料や光学レンズ等の用途に用いられるには十分な性能を有していないという欠点がある。
【０００４】
そのため複屈折の小さい成形物を与える側鎖方向に分極率の大きいフルオレン構造を有し直鎖方向にフェノール骨格を有するエーテルジオール類のホモポリカーボネート樹脂、あるいはそれらとトリシクロデカン［５．２．１．０2,6］ジメタノールとの共重合体が開示されている（特許文献１、２参照）。
【０００５】
これらのポリカーボネートは、溶融法とも呼ばれるエステル交換法により製造される。溶融法で製造されるポリカーボネートは、製造過程で使用された原料モノマー、末端封止剤、溶剤、重合で副生した物質および低重合度のオリゴマー等の揮発性物質を含み、このまま使用すると成形の際に金型を汚したり、ポリマーの耐熱性を低下させたり、成形物に形成した金属膜を腐食させる等の問題がある。
【０００６】
この為、重合で得られたポリカーボネートを脱揮処理して含まれる揮発性物質を低減する事が行われており、通常、噛み合い型２軸ルーダーを用いた処理が一般的に実施されている（特許文献３参照）。しかし、ポリカーボネートを溶融状態で、噛み合い型２軸ルーダーで処理する場合、この処理の過程でポリカーボネートの着色、架橋、ゲル発生等が生じるとともに、該ポリカーボネート中の異物含有量も増加し、製品品質に多大な影響を生じさせていた。
【０００７】
したがって、重合過程において真空脱気して低揮発性成分を除去することができれば、品質が良いポリカーボネート樹脂が得られるうえプロセス上好ましい。しかしながら、通常の溶融法ポリカーボネート製造においては、真空脱気によりカーボネート前駆体より生じるモノヒドロキシ化合物が系外に排出されるため、分子量が増加してしまい所定の分子量が得られない。そのため優れた色相と分子量を維持したポリカーボネートの製造方法が求められていた。
【先行技術文献】
【特許文献】
【０００８】
【特許文献１】特開平１０−１０１７８７公報
【特許文献２】特開２００５−１４６１４０公報
【特許文献３】特開２００３−１８３３８１公報
【発明の概要】
【発明が解決しようとする課題】
【０００９】
本発明は、上記課題を解決するものであり、重合工程において重合後期に真空脱気することを可能にし、その結果色相に優れるポリカーボネートを得ることを可能にするものである。
【課題を解決するための手段】
【００１０】
本発明者は上記課題を解決する方策について鋭意検討した結果、カーボネート前駆体とジヒドロキシ化合物の仕込みモル比を０．９３以上０．９７以下となるように原料を仕込むことにより、重合後期の真空脱気による低揮発性成分の除去が可能となりその結果、色相に優れたポリカーボネート樹脂が得られることを見出し、本発明を完成するに至った。
【００１１】
すなわち本発明は、一般式（１）で表されるジオールと炭酸ジエステルを溶融法により重合してポリカーボネートを製造する方法において、原料の仕込みモル比（前記炭酸ジエステル／ジオール）が０．９３以上０．９７以下であることを特徴とするポリカーボネートの製造方法に関するものである。
【００１２】
【化１】
0005593865.tif 000002
（式中、Ｒは、Ｒ１及びＲ２はそれぞれ独立に水素またはメチル基を示す。）
【発明の効果】
【００１３】
本発明の製造方法により、効率よく色相の優れた脂肪族ポリカーボネート樹脂を得ることが出来る。
【発明を実施するための形態】
【００１４】
以下に本発明のポリカーボネート樹脂の製造において用いられる原材料について詳細に説明する。
【００１５】
本発明における一般式（１）で表される化合物としては、具体的には、９，９−ビス（４−（２−ヒドロキシエトキシ）フェニル）フルオレン、９，９−ビス（４−（２−ヒドロキシエトキシ）−３−メチルフェニル）フルオレン、９，９−ビス（４−（２−ヒドロキシエトキシ）−３，５−ジメチルフェニル）フルオレンが例示される。その中で特に９，９−ビス（４−（２−ヒドロキシエトキシ）フェニル）フルオレンが好適に使用される。
【００１６】
本発明において、式（１）で表される繰り返し単位を二種類以上使用してもよい。また、本発明は、式（１）を主たる繰り返し単位とすることを特徴としているが、２０モル％以下、好ましくは１５モル％以下の割合で他の繰り返し単位を１種類以上含有してもよい。例えばトリシクロ（５．２．１．０２，６）デカンジメタノール、１，４−シクロヘキサンジメタノール、３，９−ビス（２−ヒドロキシ−１，１−ジメチルエチル)−２，４，８，１０−テトラオキサスピロ（５．５）ウンデカン、イソソルビドのような脂肪族ジオール類あるいは２，２−ビス（４−ヒドロキシフェニル）プロパンのような芳香族ジオール類やテレフタル酸、イソフタル酸、ナフタレンジカルボン酸のようなジカルボン酸またはそのエステル類を共重合することにより形成される繰り返し単位などが考えられる。
【００１７】
以下に本発明に関わるポリカーボネート樹脂の製造方法について述べる。ジオール類と炭酸ジエステルとを塩基性化合物触媒もしくはエステル交換触媒もしくはその双方からなる混合触媒の存在下反応させる公知の溶融重縮合法が好適に用いられる。
【００１８】
炭酸ジエステルとしては、ジフェニルカーボネート、ジトリールカーボネート、ビス（クロロフェニル）カーボネート、ｍ−クレジルカーボネート、ジメチルカーボネート、ジエチルカーボネート、ジブチルカーボネート、ジシクロヘキシルカーボネート等が挙げられる。これらの中でも特にジフェニルカーボネートが好ましい。
【００１９】
ジフェニルカーボネートは、ジヒドロキシ化合物の合計１モルに対して０．９３以上０．９７以下の仕込み比率で用いられる。０．９３より小さいモル比では分子量が低く強度が足りなくなる。０．９７より大きいモル比では、適度の分子量の樹脂を得るためには所定の時間で重合を停止する必要があり、重合終期にフェノールなどの揮発成分を除去するための真空脱気を行うことが出来なくなる。もし真空脱気を行うと分子量が増大し、樹脂溶融粘度が高くなりすぎ成形に不適となる。
【００２０】
塩基性化合物触媒としては、特にアルカリ金属化合物および／またはアルカリ土類金属化合物、含窒素化合物等があげられる。このような化合物としては、アルカリ金属およびアルカリ土類金属化合物等の有機酸塩、無機塩、酸化物、水酸化物、水素化物あるいはアルコキシド、４級アンモニウムヒドロキシドおよびそれらの塩、アミン類等が好ましく用いられ、これらの化合物は単独もしくは組み合わせて用いることができる。
【００２１】
アルカリ金属化合物としては、具体的には、水酸化ナトリウム、水酸化カリウム、水酸化セシウム、水酸化リチウム、炭酸水素ナトリウム、炭酸ナトリウム、炭酸カリウム、炭酸セシウム、炭酸リチウム、酢酸ナトリウム、酢酸カリウム、酢酸セシウム、酢酸リチウム、ステアリン酸ナトリウム、ステアリン酸カリウム、ステアリン酸セシウム、ステアリン酸リチウム、水素化ホウ素ナトリウム、フェニル化ホウ素ナトリウム、安息香酸ナトリウム、安息香酸カリウム、安息香酸セシウム、安息香酸リチウム、リン酸水素２ナトリウム、リン酸水素２カリウム、リン酸水素２リチウム、フェニルリン酸２ナトリウム、ビスフェノールＡの２ナトリウム塩、２カリウム塩、２セシウム塩、２リチウム塩、フェノールのナトリウム塩、カリウム塩、セシウム塩、リチウム塩等が用いられる。
【００２２】
アルカリ土類金属化合物としては、具体的には、水酸化マグネシウム、水酸化カルシウム、水酸化ストロンチウム、水酸化バリウム、炭酸水素マグネシウム、炭酸水素カルシウム、炭酸水素ストロンチウム、炭酸水素バリウム、炭酸マグネシウム、炭酸カルシウム、炭酸ストロンチウム、炭酸バリウム、酢酸マグネシウム、酢酸カルシウム、酢酸ストロンチウム、酢酸バリウム、ステアリン酸マグネシウム、ステアリン酸カルシウム、安息香酸カルシウム、フェニルリン酸マグネシウム等が用いられる。
【００２３】
含窒素化合物としては、具体的には、テトラメチルアンモニウムヒドロキシド、テトラエチルアンモニウムヒドロキシド、テトラプロピルアンモニウムヒドロキシド、テトラブチルアンモニウムヒドロキシド、トリメチルベンジルアンモニウムヒドロキシド等のアルキル、アリール、基等を有する４級アンモニウムヒドロキシド類、トリエチルアミン、ジメチルベンジルアミン、トリフェニルアミン等の３級アミン類、ジエチルアミン、ジブチルアミン等の２級アミン類、プロピルアミン、ブチルアミン等の１級アミン類、２−メチルイミダゾール、２−フェニルイミダゾール、ベンゾイミダゾール等のイミダゾール類、あるいは、アンモニア、テトラメチルアンモニウムボロハイドライド、テトラブチルアンモニウムボロハイドライド、テトラブチルアンモニウムテトラフェニルボレート、テトラフェニルアンモニウムテトラフェニルボレート等の塩基あるいは塩基性塩等が用いられる。
【００２４】
エステル交換触媒としては、亜鉛、スズ、ジルコニウム、鉛の塩が好ましく用いられ、これらは単独もしくは組み合わせて用いることができる。エステル交換触媒としては、具体的には、酢酸亜鉛、安息香酸亜鉛、２−エチルヘキサン酸亜鉛、塩化スズ（ＩＩ）、塩化スズ（ＩＶ）、酢酸スズ（ＩＩ）、酢酸スズ（ＩＶ）、ジブチルスズジラウレート、ジブチルスズオキサイド、ジブチルスズジメトキシド、ジルコニウムアセチルアセトナート、オキシ酢酸ジルコニウム、ジルコニウムテトラブトキシド、酢酸鉛（ＩＩ）、酢酸鉛（ＩＶ）等が用いられる。これらの触媒は、ジヒドロキシ化合物の合計１モルに対して、１０−９〜１０−３モルの比率で、好ましくは１０−７〜１０−４モルの比率で用いられる。
【００２５】
本発明にかかわる溶融重縮合法は、前記の原料、および触媒を用いて、加熱下に常圧または減圧下にエステル交換反応により副生成物を除去しながら溶融重縮合を行うものである。反応は、一般には二段以上の多段工程で実施される。
【００２６】
具体的には、第一段目の反応を１２０〜２２０℃、好ましくは１６０〜２００℃の温度で０．１〜５時間、好ましくは０．５〜３時間、常圧〜２６６６４．４Ｐａ（２００Ｔｏｒｒ）の圧力で反応させる。次いで、１〜３時間かけて温度を最終温度である２３０〜２６０℃まで徐々に上昇させると共に圧力を徐々に最終圧力である１３３．３２２Ｐａ（１Ｔｏｒｒ）以下まで減圧し、反応を継続する。最後に１３３．３２２Ｐａ（１Ｔｏｒｒ）以下の減圧下、２３０〜２６０℃の温度で重縮合反応を進め、所定の粘度に達したところで窒素で復圧し、反応を終了する。１３３．３２２Ｐａ（１Ｔｏｒｒ）以下の反応時間は０．１〜２時間であり、全体の反応時間は１〜６時間、通常２〜５時間である。
【００２７】
上記の反応を行うに際して用いられる反応装置は、錨型攪拌翼、マックスブレンド攪拌翼、ヘリカルリボン型攪拌翼等を装備した縦型であっても、パドル翼、格子翼、メガネ翼等を装備した横型であってもスクリューを装備した押出機型であってもよく、また、これらを重合物の粘度を勘案して適宜組み合わせた反応装置を使用することが好適に実施される。
【００２８】
重合反応終了後、熱安定性および加水分解安定性を保持するために、触媒を除去もしくは失活させる。一般的には、公知の熱安定化剤及び加水分解安定剤の添加による触媒の失活を行う方法が好適に実施される。これらの物質としては、一般には酸性物質が用いられ、具体的には、ｐ−トルエンスルホン酸等の芳香族スルホン酸類、ｐ−トルエンスルホン酸ブチル、ｐ−トルエンスルホン酸ヘキシル等の芳香族スルホン酸エステル類、ドデシルベンゼンスルホン酸テトラブチルホスホニウム塩等の芳香族スルホン酸塩類、ステアリン酸クロライド、塩化ベンゾイル、ｐ−トルエンスルホン酸クロライド等の有機ハロゲン化物、ジメチル硫酸等のアルキル硫酸、塩化ベンジル等の有機ハロゲン化物等が好適に用いられる。
【００２９】
触媒失活後、ポリマー中の低沸点化合物を１３．３３２２〜１３３．３２２Ｐａ（０．１〜１Ｔｏｒｒ）の圧力、２００〜３５０℃の温度で脱揮除去する工程を設けても良く、このためには、パドル翼、格子翼、メガネ翼等、表面更新能の優れた攪拌翼を備えた横型装置、あるいは薄膜蒸発器が好適に用いられる。
【００３０】
さらに本発明において、上記熱安定化剤、加水分解安定剤の他に、酸化防止剤、顔料、染料、強化剤や充填剤、紫外線吸収剤、滑剤、離型剤、結晶核剤、可塑剤、流動性改良剤、帯電防止剤、抗菌剤等を添加することが好適に実施される。
【００３１】
本発明のポリカーボネート樹脂の好ましいポリスチレン換算重量平均分子量（Ｍｗ）は６，０００〜１００，０００であり、より好ましくは８，０００〜８０，０００である。さらにより好ましくは１０，０００〜４０，０００である。Ｍｗが１０，０００より小さいと脆くなるため好ましくない。Ｍｗが１００，０００より大きいと、溶融粘度が高くなり樹脂組成物の射出成形条件が厳しくなり成形体にシルバーが生じるため好ましくない。
【００３２】
以上のようにして得られるポリカーボネートは、残留フェノールが５００ｐｐｍ以下であり、ＭＦＲ（メルトフローレート）が１０〜８０となる。
【実施例】
【００３３】
以下に本発明を実施例により説明するが、本発明はこれらの実施例に何ら限定されるものではない。
【００３４】
〔ポリカーボネートの物性評価〕
（１）ＭＦＲ：ＪＩＳＫ７２１０に準拠してオリフィス２ｍｍ温度２６０℃荷重２１６０ｇで東洋精機（株）メルトインデクサーＴ−１１１により測定した。
（２）残留フェノール分析：樹脂６ｇを５０ｍＬのメチレンクロライドに溶解した。ヘキサン約３５０ｇに樹脂溶液を徐々に滴下し、樹脂を沈殿させた。ヘキサン相をロータリーエバポレーターにより温度４０℃で５ｍＬまで濃縮し、得られたサンプルをＧＣ分析した。
（３）溶液色相（ＹＩ値）：サンプル８．０ｇを塩化メチレン８０ｍｌに溶解し、５．０ｃｍ石英ガラスセルを用いてＹＩ値（イエローインデックス）を測定した、色差計は日本電色工業（株）社製スペクトロカラーメーター：ＳＥ−２０００を使用した。
【００３５】
実施例１
９，９−ビス（４−（２−ヒドロキシエトキシ）フェニル）フルオレン２１．２３ｋｇ（４８．４１モル）、ジフェニルカーボネート９．７４０ｋｇ（４５．４７モル）、および炭酸水素ナトリウム０．０４８４ｇ（５．７６１×１０−４モル）を攪拌機および留出装置付きの５０リットル反応器に入れ、窒素雰囲気１０１３２５Ｐａ（７６０Ｔｏｒｒ）の下１時間かけて２１５℃に加熱し撹拌した。その後、１５分かけて減圧度を１９９９８．３Ｐａ（１５０Ｔｏｒｒ）に調整し、２１５℃、１９９９８．３Ｐａ（１５０Ｔｏｒｒ）の条件下で２０分間保持しエステル交換反応を行った。さらに３７．５℃／ｈｒの速度で２４０℃まで昇温し、２４０℃、１９９９８．３Ｐａ（１５０Ｔｏｒｒ）で１０分間保持した。その後、１０分かけて１５９９８．６Ｐａ（１２０Ｔｏｒｒ）に調整し、２４０℃、１５９９８．６Ｐａ（１２０Ｔｏｒｒ）で７０分間保持した。その後、１０分かけて１３３２．２Ｐａに調整し、２４０℃、１３３２．２Ｐａ（１００Ｔｏｒｒ）で１０分間保持した。更に４０分かけて１３３．３２２Ｐａ（１Ｔｏｒｒ）以下とし、２４０℃、１３３．３２２Ｐａ（１Ｔｏｒｒ）以下の条件下で３０分間撹拌下重合反応を行った。反応終了後、反応器内に窒素を吹き込み加圧にし、生成したポリカーボネート樹脂をペレタイズしながら抜き出した。
【００３６】
このポリカーボネート樹脂１０．０ｋｇを１００℃で２４時間真空乾燥し、樹脂に対してチバスペシャリティケミカルズ製イルガノックス１０１０を５００ｐｐｍ、理研ビタミン社製リケマールＳ１００Ａを５００ｐｐｍ添加して押出し機により２６０℃で混練してペレタイズしペレットを得た。得られたペレットの物性の測定結果を表１にまとめた。残留フェノールが２００ｐｐｍと少なく、プレス円板色相も１．９と良好であった。
【００３７】
実施例２
９，９−ビス（４−（２−ヒドロキシエトキシ）フェニル）フルオレン２１．２９ｋｇ（４８．５５モル）、ジフェニルカーボネート１０．０５ｋｇ（４６．９０モル）、および炭酸水素ナトリウム０．０４８４ｇ（５．７６１×１０−４モル）を攪拌機および留出装置付きの５０リットル反応器に入れ、実施例１同様にペレットを得た。得られたペレットの物性の測定結果を表１にまとめた。残留フェノールが１００ｐｐｍと少なく、プレス円板色相も２．２と良好であった。
【００３８】
比較例１
９，９−ビス（４−（２−ヒドロキシエトキシ）フェニル）フルオレン２１．１６ｋｇ（４８．２５モル）、ジフェニルカーボネート１０．６４ｇ（４９．６６モル）、および炭酸水素ナトリウム０．０４５２ｇ（５．３８×１０−４モル）を攪拌機および留出装置付きの５０リットル反応器に入れ、実施例１同様に重合を行った。重合終期に２４０℃、１３３．３２２Ｐａ（１Ｔｏｒｒ）以下の条件下で撹拌下反応を行ったが、攪拌トルクの上昇が止まらないため所定の分子量に対応するトルクに達した時間に攪拌を停止し、反応器内に窒素を吹き込み加圧にし、生成したポリカーボネート樹脂をペレタイズしながら抜き出した。このポリカーボネート樹脂１０．０ｋｇを１００℃で２４時間真空乾燥し、樹脂に対してチバスペシャリティケミカルズ製イルガノックス１０１０を５００ｐｐｍ、理研ビタミン社製リケマールＳ１００Ａを５００ｐｐｍ添加して押出し機により２６０℃で混練してペレタイズしペレットを得た。得られたペレットの物性の測定結果を表１にまとめた。フェノール含有量が１５５０ｐｐｍと多く、プレス円板ＹＩも６．１と着色していた。
【００３９】
比較例２
９，９−ビス（４−（２−ヒドロキシエトキシ）フェニル）フルオレン２２．０３ｋｇ（５０．２４モル）、ジフェニルカーボネート１１．６５ｇ（５４．３８モル）、および炭酸水素ナトリウム０．０４５２ｇ（５．３８×１０−４モル）を攪拌機および留出装置付きの５０リットル反応器に入れ、実施例１同様に重合を行った。分子量の指標である攪拌トルクの上昇が止まり、重合時間を延ばしてもかわらないため、２４０℃、１３３．３２２Ｐａ（１Ｔｏｒｒ）以下の条件下で３０分間撹拌した後反応器内に窒素を吹き込み加圧にし、生成したポリカーボネート樹脂を抜き出した。抜き出した樹脂を冷却後クラッシャーで粉砕しプレス成形を試みたが低分子量のため脆く、プレス成形できなかった。
【００４０】
比較例３
９，９−ビス（４−（２−ヒドロキシエトキシ）フェニル）フルオレン２１．９９ｋｇ（５０．１５モル）、ジフェニルカーボネート９．９８ｇ（４６．６３モル）、および炭酸水素ナトリウム０．０４５２ｇ（５．３８×１０−４モル）を攪拌機および留出装置付きの５０リットル反応器に入れ、実施例１同様に重合を行った。分子量の指標である攪拌トルクの上昇が止まり、重合時間を延ばしてもかわらないため、２４０℃、１３３．３２２Ｐａ（１Ｔｏｒｒ）以下の条件下で３０分間撹拌した後反応器内に窒素を吹き込み加圧にし、生成したポリカーボネート樹脂を抜き出した。抜き出した樹脂を冷却後クラッシャーで粉砕しプレス成形を試みたが低分子量のため脆く、プレス成形できなかった。
【００４１】
比較例４
９，９−ビス（４−（２−ヒドロキシエトキシ）フェニル）フルオレン２２．０１ｋｇ（５０．１９モル）、ジフェニルカーボネート１０．６１ｇ（４９．５４モル）、および炭酸水素ナトリウム０．０４５２ｇ（５．３８×１０−４モル）を攪拌機および留出装置付きの５０リットル反応器に入れ、実施例１同様に重合を行った。得られたペレットの物性の測定結果を表１にまとめた。フェノール含有量が２０００ｐｐｍと多く、プレス円板のＹＩは７．９と着色していた。
【００４２】
【表１】
0005593865.tif 000003